(57)【要約】  ガスセンサのセンサ素子が、検知対象ガス成分の検知部を備えたセラミックス構造体である素子基体と、素子基体の最外周部の少なくとも一部に設けられた多孔質層である外側保護層と、外側保護層の内側に設けられた、気孔率が３０％〜８５％であって外側保護層よりも気孔率が大きい多孔質層である内側保護層と、を備え、内側保護層の平均細孔径が、０．５μｍ以上５．０μｍ以下である、ようにした。
2020067318.tif 000002
【特許請求の範囲】
【請求項１】
セラミックス構造体であって、
最外周部の少なくとも一部が第１の多孔質層であり、
前記第１の多孔質層の内側に、気孔率が３０％〜８５％であって前記第１の多孔質層よりも気孔率が大きい第２の多孔質層を備えており、
前記第２の多孔質層の平均細孔径が、０．５μｍ以上５．０μｍ以下である、
ことを特徴とする、セラミックス構造体。
【請求項２】
請求項１に記載のセラミックス構造体であって、
前記第２の多孔質層が、
粒子径が１．０μｍ〜１０μｍである骨材粒子と、
粒子径が１０ｎｍ以上１．０μｍ以下である結着材粒子と、
を含むことを特徴とする、セラミックス構造体。
【請求項３】
請求項２に記載のセラミックス構造体であって、
前記骨材粒子が、アルミナ、スピネル、チタニア、ジルコニア、マグネシア、ムライト、コージェライトからなる群から選ばれる一以上の酸化物の粒子であり、
前記結着材粒子が、アルミナ、スピネル、チタニア、ジルコニア、マグネシア、ムライト、コージェライトからなる群から選ばれる一以上の酸化物の粒子である、
ことを特徴とする、セラミックス構造体。
【請求項４】
請求項１ないし請求項３のいずれかに記載のセラミックス構造体であって、
前記第２の多孔質層の気孔率が５０％〜７０％である、
ことを特徴とする、セラミックス構造体。
【請求項５】
請求項１ないし請求項４のいずれかに記載のセラミックス構造体であって、
前記第２の多孔質層の平均細孔径が、０．６μｍ以上３．４μｍ以下である、
ことを特徴とする、セラミックス構造体。
【請求項６】
請求項５に記載のセラミックス構造体であって、
前記第２の多孔質層の気孔率が６０％〜７０％である、
ことを特徴とする、セラミックス構造体。
【請求項７】
ガスセンサのセンサ素子であって、
測定対象ガス成分の検知部を備えたセラミックス構造体である素子基体と、
前記素子基体の最外周部の少なくとも一部に設けられた多孔質層である外側保護層と、
前記外側保護層の内側に設けられた、気孔率が３０％〜８５％であって前記外側保護層よりも気孔率が大きい多孔質層である内側保護層と、
を備え、
前記内側保護層の平均細孔径が、０．５μｍ以上５．０μｍ以下である、
ことを特徴とする、ガスセンサのセンサ素子。
【発明の詳細な説明】
【技術分野】
【０００１】
本発明は、セラミックス構造体の保護層に関し、特に、内部への水分の浸入の抑制に関する。
【背景技術】
【０００２】
従来より、内燃機関からの排ガスなどの被測定ガス中に含まれる所望ガス成分の濃度を知るためのガスセンサとして、ジルコニア（ＺｒＯ２）等の酸素イオン伝導性を有する固体電解質からなり、表面や内部にいくつかの電極を備えるセンサ素子を有するものが、広く知られている。係るセンサ素子として、長尺板状の素子形状を有し、かつ、被測定ガスを導入するガス導入口が備わる側の端部に、多孔質体からなる保護層（多孔質保護層）が設けられるものが公知である（例えば、特許文献１参照）。【０００３】
特許文献１には、多孔質保護層に、平均粒径が２２μｍ±４μｍの大粒径粒子の粒子間に粒径１０μｍ以下の微細粒径粒子が充填される構成を採用することにより、被水割れを防止することを意図したガスセンサ素子が、開示されてなる。ここで、被水割れとは、被測定ガス中の水蒸気の凝縮により生じた水滴が高温に加熱された状態のセンサ素子に付着することにより、局所的な温度低下に伴う熱衝撃がセンサ素子に加わり、センサ素子が割れてしまうという現象である。【０００４】
しかしながら、特許文献１に開示された多孔質保護層については、気孔のサイズ（気孔径）が１０μｍ以上という大きな値に見積もられるため、断熱性が低く、それゆえ、得られる耐被水性は必ずしも十分ではない。また、係る気孔から素子内部に水が浸入してしまうことも懸念される。【０００５】
また、有底円筒状の素子形状を有し、その表面に被毒防止層を設けた酸素センサのセンサ素子も、すでに公知である（例えば、特許文献２参照）。【０００６】
しかしながら、特許文献２においては、被水割れについて何らの言及はなされてはいない一方で、被毒防止層については、その構成要素の１つであるセラミック粉末の粒度分布（１０μｍ以上５０μｍ以下）と同程度の大きさの空孔を有することが必須の要件とされている。後者によれば、空孔から素子内部に水が浸入してしまうことが懸念される。
【先行技術文献】
【特許文献】
【０００７】
【特許文献１】特許第５２１８４７７号公報
【特許文献２】特許第４４４０８２２号公報
【発明の概要】
【０００８】
本発明は、上記課題に鑑みてなされたものであり、例えばガスセンサのセンサ素子のようなセラミックス構造体において、内部への水の浸入を好適に抑制することを、目的とする。
【０００９】
上記課題を解決するため、本発明の第１の態様は、セラミックス構造体であって、最外周部の少なくとも一部が第１の多孔質層であり、前記第１の多孔質層の内側に、気孔率が３０％〜８５％であって前記第１の多孔質層よりも気孔率が大きい第２の多孔質層を備えており、前記第２の多孔質層の平均細孔径が、０．５μｍ以上５．０μｍ以下である、ようにした。
【００１０】
本発明の第２の態様は、第１の態様に係るセラミックス構造体であって、前記第２の多孔質層が、粒子径が１．０μｍ〜１０μｍである骨材粒子と、粒子径が１０ｎｍ以上１．０μｍ以下である結着材粒子と、を含むようにした。
【００１１】
本発明の第３の態様は、第２の態様に係るセラミックス構造体であって、前記骨材粒子が、アルミナ、スピネル、チタニア、ジルコニア、マグネシア、ムライト、コージェライトからなる群から選ばれる一以上の酸化物の粒子であり、前記結着材粒子が、アルミナ、スピネル、チタニア、ジルコニア、マグネシア、ムライト、コージェライトからなる群から選ばれる一以上の酸化物の粒子である、ようにした。
【００１２】
本発明の第４の態様は、第１ないし第３の態様に係るセラミックス構造体であって、前記第２の多孔質層の気孔率が５０％〜７０％である、ようにした。
【００１３】
本発明の第５の態様は、第１ないし第４の態様に係るセラミックス構造体であって、前記第２の多孔質層の平均細孔径が、０．６μｍ以上３．４μｍ以下である、ようにした。
【００１４】
本発明の第６の態様は、第５の態様に係るセラミックス構造体であって、前記第２の多孔質層の気孔率が６０％〜７０％である、ようにした。
【００１５】
本発明の第７の態様は、ガスセンサのセンサ素子であって、測定対象ガス成分の検知部を備えたセラミックス構造体である素子基体と、前記素子基体の最外周部の少なくとも一部に設けられた多孔質層である外側保護層と、前記外側保護層の内側に設けられた、気孔率が３０％〜８５％であって前記外側保護層よりも気孔率が大きい多孔質層である内側保護層と、を備え、前記内側保護層の平均細孔径が、０．５μｍ以上５．０μｍ以下である、ようにした。
【００１６】
本発明の第１ないし第６の態様によれば、セラミックス構造体における耐被水性が高められる。
【００１７】
また、本発明の第７の態様によれば、センサ素子における耐被水性が高められるので、内部への水の浸入が好適に抑制されたセンサ素子を実現することが可能となる。
【図面の簡単な説明】
【００１８】
【図１】センサ素子１０の概略的な外観斜視図である。
【図２】センサ素子１０の長手方向に沿った断面図を含むガスセンサ１００の構成の概略図である。
【図３】内側保護層２１と外側保護層２２の詳細な構成を模式的に示す図である。
【図４】外側保護層２２の効果について説明するための図である。
【図５】センサ素子１０を作製する際の処理の流れを示す図である。
【図６】平均細孔径を横軸とし、気孔率を縦軸として、表１に示したＮｏ．１〜Ｎｏ．１７のセンサ素子１０についての測定結果をプロットした図である。
【発明を実施するための形態】
【００１９】
＜センサ素子およびガスセンサの概要＞
図１は、本発明の実施の形態に係る表面構造を具備するセラミックス構造体の一態様としての、センサ素子（ガスセンサ素子）１０の概略的な外観斜視図である。なお、本実施の形態において、セラミックス構造体とは、内部や表面にセラミックス成分以外の構成要素を（例えば金属からなる電極や配線など）を有しつつも、セラミックスを主たる構成材料とする構造体を意味する。
【００２０】
また、図２は、センサ素子１０の長手方向に沿った断面図を含むガスセンサ１００の構成の概略図である。センサ素子１０は、被測定ガス中の所定ガス成分を検知し、その濃度を測定するガスセンサ１００の主たる構成要素である。センサ素子１０は、いわゆる限界電流型のガスセンサ素子である。
【００２１】
ガスセンサ１００は、センサ素子１０のほか、ポンプセル電源３０と、ヒータ電源４０と、コントローラ５０とを主として備える。
【００２２】
図１に示すように、センサ素子１０は概略、長尺板状の素子基体１の一方端部側が、多孔質の先端保護層２にて被覆された構成を有する。
【００２３】
素子基体１は概略、図２に示すように、長尺板状のセラミックス体１０１を主たる構造体とするとともに、該セラミックス体１０１の２つの主面上には主面保護層１７０を備え、さらに、センサ素子１０においては、一先端部側の端面（セラミックス体１０１の先端面１０１ｅ）および４つの側面の外側に先端保護層２が設けられてなる。なお、以降においては、センサ素子１０（もしくは素子基体１、セラミックス体１０１）の長手方向における両端面を除く４つの側面を単に、センサ素子１０（もしくは素子基体１、セラミックス体１０１）の側面と称する。
【００２４】
セラミックス体１０１は、酸素イオン伝導性固体電解質であるジルコニア（イットリウム安定化ジルコニア）を主成分とするセラミックスからなる。また、係るセラミックス体１０１の外部および内部には、センサ素子１０の種々の構成要素が設けられてなる。係る構成を有するセラミックス体１０１は、緻密かつ気密なものである。なお、図２に示すセンサ素子１０の構成はあくまで例示であって、センサ素子１０の具体的構成はこれに限られるものではない。
【００２５】
図２に示すセンサ素子１０は、セラミックス体１０１の内部に第一の内部空室１０２と第二の内部空室１０３と第三の内部空室１０４とを有する、いわゆる直列三室構造型のガスセンサ素子である。すなわち、センサ素子１０においては概略、第一の内部空室１０２が、セラミックス体１０１の一方端部Ｅ１側において外部に対し開口する（厳密には先端保護層２を介して外部と連通する）ガス導入口１０５と第一の拡散律速部１１０、第二の拡散律速部１２０を通じて連通しており、第二の内部空室１０３が第三の拡散律速部１３０を通じて第一の内部空室１０２と連通しており、第三の内部空室１０４が第四の拡散律速部１４０を通じて第二の内部空室１０３と連通している。なお、ガス導入口１０５から第三の内部空室１０４に至るまでの経路を、ガス流通部とも称する。本実施の形態に係るセンサ素子１０においては、係る流通部がセラミックス体１０１の長手方向に沿って一直線状に設けられてなる。
【００２６】
第一の拡散律速部１１０、第二の拡散律速部１２０、第三の拡散律速部１３０、および第四の拡散律速部１４０はいずれも、図面視上下２つのスリットとして設けられている。第一の拡散律速部１１０、第二の拡散律速部１２０、第三の拡散律速部１３０、および第四の拡散律速部１４０は、通過する被測定ガスに対して所定の拡散抵抗を付与する。なお、第一の拡散律速部１１０と第二の拡散律速部１２０の間には、被測定ガスの脈動を緩衝する効果を有する緩衝空間１１５が設けられている。
【００２７】
また、セラミックス体１０１の外面には外部ポンプ電極１４１が備わり、第一の内部空室１０２には内部ポンプ電極１４２が備わっている。さらには、第二の内部空室１０３には補助ポンプ電極１４３が備わり、第三の内部空室１０４には、測定対象ガス成分の直接の検知部である測定電極１４５が備わっている。加えて、セラミックス体１０１の他方端部Ｅ２側には、外部に連通し基準ガスが導入される基準ガス導入口１０６が備わっており、該基準ガス導入口１０６内には、基準電極１４７が設けられている。
【００２８】
例えば、係るセンサ素子１０の測定対象が被測定ガス中のＮＯｘである場合であれば、以下のようなプロセスによって、被測定ガス中のＮＯｘガス濃度が算出される。
【００２９】
まず、第一の内部空室１０２に導入された被測定ガスは、主ポンプセルＰ１のポンピング作用（酸素の汲み入れ或いは汲み出し）によって、酸素濃度が略一定に調整されたうえで、第二の内部空室１０３に導入される。主ポンプセルＰ１は、外部ポンプ電極１４１と、内部ポンプ電極１４２と、両電極の間に存在するセラミックス体１０１の部分であるセラミックス層１０１ａとによって構成される電気化学的ポンプセルである。第二の内部空室１０３においては、同じく電気化学的ポンプセルである、補助ポンプセルＰ２のポンピング作用により、被測定ガス中の酸素が素子外部へと汲み出されて、被測定ガスが十分な低酸素分圧状態とされる。補助ポンプセルＰ２は、外部ポンプ電極１４１と、補助ポンプ電極１４３と、両電極の間に存在するセラミックス体１０１の部分であるセラミックス層１０１ｂとによって構成される。
【００３０】
外部ポンプ電極１４１、内部ポンプ電極１４２、および補助ポンプ電極１４３は、多孔質サーメット電極（例えば、Ａｕを１％含むＰｔとＺｒＯ2とのサーメット電極）として形成されてなる。なお、被測定ガスに接触する内部ポンプ電極１４２および補助ポンプ電極１４３は、被測定ガス中のＮＯｘ成分に対する還元能力を弱めた、あるいは、還元能力のない材料を用いて形成される。
【００３１】
補助ポンプセルＰ２によって低酸素分圧状態とされた被測定ガス中のＮＯｘは、第三の内部空室１０４に導入され、第三の内部空室１０４に設けられた測定電極１４５において還元ないし分解される。測定電極１４５は、第三の内部空室１０４内の雰囲気中に存在するＮＯｘを還元するＮＯｘ還元触媒としても機能する多孔質サーメット電極である。係る還元ないし分解の際には、測定電極１４５と基準電極１４７との間の電位差が、一定に保たれている。そして、上述の還元ないし分解によって生じた酸素イオンが、測定用ポンプセルＰ３によって素子外部へと汲み出される。測定用ポンプセルＰ３は、外部ポンプ電極１４１と、測定電極１４５と、両電極の間に存在するセラミックス体１０１の部分であるセラミックス層１０１ｃとによって構成される。測定用ポンプセルＰ３は、測定電極１４５の周囲の雰囲気中におけるＮＯｘの分解によって生じた酸素を汲み出す電気化学的ポンプセルである。
【００３２】
主ポンプセルＰ１、補助ポンプセルＰ２、および測定用ポンプセルＰ３におけるポンピング（酸素の汲み入れ或いは汲み出し）は、コントローラ５０による制御のもと、ポンプセル電源（可変電源）３０によって各ポンプセルに備わる電極の間にポンピングに必要な電圧が印加されることにより、実現される。測定用ポンプセルＰ３の場合であれば、測定電極１４５と基準電極１４７との間の電位差が所定の値に保たれるように、外部ポンプ電極１４１と測定電極１４５との間に電圧が印加される。ポンプセル電源３０は通常、各ポンプセル毎に設けられる。
【００３３】
コントローラ５０は、測定用ポンプセルＰ３により汲み出される酸素の量に応じて測定電極１４５と外部ポンプ電極１４１との間を流れるポンプ電流Ｉｐ２を検出し、このポンプ電流Ｉｐ２の電流値（ＮＯｘ信号）と、分解されたＮＯｘの濃度との間に線型関係があることに基づいて、被測定ガス中のＮＯｘ濃度を算出する。
【００３４】
なお、好ましくは、ガスセンサ１００は、それぞれのポンプ電極と基準電極１４７との間の電位差を検知する、図示しない複数の電気化学的センサセルを備えており、コントローラ５０による各ポンプセルの制御は、それらのセンサセルの検出信号に基づいて行われる。
【００３５】
また、センサ素子１０においては、セラミックス体１０１の内部にヒータ１５０が埋設されている。ヒータ１５０は、ガス流通部の図２における図面視下方側において、一方端部Ｅ１近傍から少なくとも測定電極１４５および基準電極１４７の形成位置までの範囲にわたって設けられる。ヒータ１５０は、センサ素子１０の使用時に、セラミックス体１０１を構成する固体電解質の酸素イオン伝導性を高めるべく、センサ素子１０を加熱することを主たる目的として、設けられてなる。より詳細には、ヒータ１５０はその周囲を絶縁層１５１に囲繞される態様にて設けられてなる。
【００３６】
ヒータ１５０は、例えば白金などからなる抵抗発熱体である。ヒータ１５０は、コントローラ５０による制御のもと、ヒータ電源４０からの給電により発熱する。
【００３７】
本実施の形態に係るセンサ素子１０はその使用時、ヒータ１５０によって、少なくとも第一の内部空室１０２から第二の内部空室１０３に至る範囲の温度が５００℃以上となるように、加熱される。さらには、ガス導入口１０５から第三の内部空室１０４に至るまでのガス流通部全体が５００℃以上となるように、加熱される場合もある。これらは、各ポンプセルを構成する固体電解質の酸素イオン伝導性を高め、各ポンプセルの能力が好適に発揮されるようにするためである。係る場合、最も高温となる第一の内部空室１０２付近の温度は、７００℃〜８００℃程度となる。
【００３８】
以降においては、セラミックス体１０１の２つの主面のうち、図２において図面視上方側に位置する、主に主ポンプセルＰ１、補助ポンプセルＰ２、および測定用ポンプセルＰ３が備わる側の主面（あるいは当該主面が備わるセンサ素子１０の外面）をポンプ面と称し、図２において図面視下方に位置する、ヒータ１５０が備わる側の主面（あるいは当該主面が備わるセンサ素子１０の外面）をヒータ面と称することがある。換言すれば、ポンプ面は、ヒータ１５０よりもガス導入口１０５、３つの内部空室、および各ポンプセルに近接する側の主面であり、ヒータ面はガス導入口１０５、３つの内部空室、および各ポンプセルよりもヒータ１５０に近接する側の主面である。
【００３９】
セラミックス体１０１のそれぞれの主面上の他方端部Ｅ２側には、センサ素子１０と外部との間の電気的接続を図るための複数の電極端子１６０が形成されてなる。これらの電極端子１６０は、セラミックス体１０１の内部に備わる図示しないリード線を通じて、上述した５つの電極と、ヒータ１５０の両端と、図示しないヒータ抵抗検出用のリード線と、所定の対応関係にて電気的に接続されている。よって、センサ素子１０の各ポンプセルに対するポンプセル電源３０から電圧の印加や、ヒータ電源４０からの給電によるヒータ１５０の加熱は、電極端子１６０を通じてなされる。
【００４０】
さらに、センサ素子１０においては、セラミックス体１０１のポンプ面およびヒータ面に、上述した主面保護層１７０（１７０ａ、１７０ｂ）が備わっている。主面保護層１７０は、アルミナからなる、厚みが５μｍ〜３０μｍ程度であり、かつ２０％〜４０％程度の気孔率にて気孔が存在する層であり、セラミックス体１０１の主面（ポンプ面およびヒータ面）や、ポンプ面側に備わる外部ポンプ電極１４１に対する、異物や被毒物質の付着を防ぐ目的で設けられてなる。それゆえ、ポンプ面側の主面保護層１７０ａは、外部ポンプ電極１４１を保護するポンプ電極保護層としても機能するものである。
【００４１】
なお、本実施の形態において、気孔率は、評価対象物のＳＥＭ（走査電子顕微鏡）像に対し公知の画像処理手法（二値化処理など）を適用することで求めるものとする。
【００４２】
図２においては、電極端子１６０の一部を露出させるほかはポンプ面およびヒータ面の略全面にわたって主面保護層１７０が設けられてなるが、これはあくまで例示であり、図２に示す場合よりも、主面保護層１７０は、一方端部Ｅ１側の外部ポンプ電極１４１近傍に偏在させて設けられてもよい。
【００４３】
＜先端保護層の詳細＞
センサ素子１０においては、上述のような構成を有する素子基体１の一方端部Ｅ１側から所定範囲の最外周部に、先端保護層２が設けられてなる。先端保護層２は、１００μｍ以上１０００μｍ以下の厚みに設けられる。
【００４４】
先端保護層２を設けるのは、素子基体１のうちガスセンサ１００の使用時に高温（最高で７００℃〜８００℃程度）となる部分を囲繞することによって、当該部分における耐被水性を確保し、当該部分が直接に被水することによる局所的な温度低下に起因した熱衝撃により素子基体１にクラック（被水割れ）が生じることを、抑制するためである。
【００４５】
加えて、先端保護層２は、センサ素子１０の内部にＭｇなどの被毒物質が入り込むことを防ぐ、耐被毒性の確保のためにも、設けられてなる。
【００４６】
図２に示すように、本実施の形態に係るセンサ素子１０においては、先端保護層２が、内側先端保護層（内側保護層）２１と外側先端保護層（外側保護層）２２から構成される。図３は、内側保護層２１と外側保護層２２の詳細な構成を模式的に示す図である。
【００４７】
内側保護層２１は、素子基体１の一方端部Ｅ１側の先端面１０１ｅと４つの側面との外側に（素子基体１の一方端部Ｅ１側の外周に）設けられてなる。図２においては、内側保護層２１のうち、ポンプ面側の部分２１ａとヒータ面側の部分２１ｂと先端面１０１ｅ側の部分２１ｃとを示している。
【００４８】
内側保護層２１は概略、図３に示すように、粒子径が１．０μｍ〜１０μｍのセラミックスからなる骨材と、粒子径が０．０１μｍ〜１．０μｍのセラミックスからなる結着材とを含んで構成されるマトリックス２１ｍ中に、多数の微細な球状の気孔ｐが分散した構成を有する、厚みが５０μｍ〜９５０μｍである多孔質層である。気孔率は３０％〜８５％である。係る構成は、後述する形成手法により実現される。
【００４９】
なお、本明細書において、粒子径は、評価対象物のＳＥＭ像において目視で確認できる１次粒子の外接円の測定値とする（ただし、測定点数ｎは１００以上とする）。ただし、一般的なＳＥＭによる撮像結果において１次粒子を視認できない場合には、ＦＥ−ＳＥＭ（電界放出型走査電子顕微鏡）やＡＦＭ（原子間力顕微鏡）により得られる像に基づいて、粒子径を特定する態様であってもよい。
【００５０】
より詳細には、気孔ｐのサイズである気孔径の平均値として算出される平均細孔径は０．５μｍ以上５．０μｍ以下であり、骨材のネック径は２．０μｍ以下である。これらは、内側保護層２１の形成に際して用いる造孔材の粒子径を調整することで、適宜に調整される。なお、本明細書において、気孔径の算出にはインターセプト法を用い、評価対象物のＳＥＭ像またはＦＥ−ＳＥＭ像（倍率２５００倍）において、任意の直線を引き、当該直線上における気孔部分の線分の長さを、その位置における気孔径と定めることとする（ただし、測定点数ｎは１００以上とする）。そして、これにより得られる個々の気孔ｐについての気孔径の平均値を、平均細孔径とする。
【００５１】
本実施の形態のように、気孔率を３０％〜８５％に保ちつつ平均細孔径を５．０μｍ以下とした場合、微細な気孔ｐが均一に分散することによって内側保護層２１は高強度化される。また、伝熱経路が微細化されて熱伝導率が低下するので、内側保護層２１においてはさらに、高断熱化も実現される。そして、係る高断熱化は、センサ素子１０の耐被水性をより向上させる効果がある。例えば、外側保護層２２の構成に差異がない場合であっても、内側保護層２１の平均細孔径が５．０μｍ以下であるセンサ素子１０の方が、平均細孔径が５．０μｍを超えるセンサ素子１０よりも、優れた耐被水性を有する。また、気孔率の大小も、断熱性に影響を与える。
【００５２】
概略的には、内側保護層２１の気孔径が小さいセンサ素子１０ほど、熱伝導性が低く、より優れた耐被水性を有する傾向がある。また、内側保護層２１の気孔率が大きいセンサ素子１０ほど、内側保護層２１に空隙が多くなるため熱伝導率は低くなり、それゆえ、より優れた耐被水性を有する傾向がある。
【００５３】
本実施の形態に係るセンサ素子１０においては、上述のように内側保護層２１の気孔率を３０％〜８５％に保ちつつ平均細孔径を０．５μｍ以上５．０μｍ以下とすることで、耐被水性の向上が図られている。
【００５４】
好ましくは、平均細孔径は０．６μｍ〜３．４μｍである。係る場合、気孔率を平均細孔径に応じた適宜の値とすることにより、耐被水性が極めて良好なセンサ素子１０を実現可能である。また、好ましくは、気孔率は５０％以上７０％以下である。係る場合、平均細孔径を気孔率に応じた適宜の値とすることにより、耐被水性が極めて良好なセンサ素子１０を実現可能である。
【００５５】
さらに好ましくは、平均細孔径は０．６μｍ〜３．４μｍであり、かつ、気孔率は６０％以上７０％以下である。係る場合、耐被水性が極めて良好なセンサ素子１０が実現される。
【００５６】
骨材の材質としては、アルミナ、スピネル、チタニア、ジルコニア、マグネシア、ムライト、コージェライト等の高温の排ガス中で化学的に安定な酸化物が例示される。複数の酸化物の混合物であってもよい。
【００５７】
結着材の材質についても、アルミナ、スピネル、チタニア、ジルコニア、マグネシア、ムライト、コージェライト等の高温の排ガス中で化学的に安定な酸化物が例示される。複数の酸化物の混合物であってもよい。
【００５８】
内側保護層２１は、外側保護層２２を素子基体１に対し形成する際の下地層としての役割も有する。係る観点からは、内側保護層２１は、素子基体１の各側面の、少なくとも外側保護層２２により囲繞される範囲に、形成されればよい。
【００５９】
外側保護層２２は、素子基体１の一方端部Ｅ１側から所定範囲の最外周部に、５０μｍ〜９５０μｍの厚みに設けられてなる。図２に示す場合においては、外側保護層２２は、素子基体１の（セラミックス体１０１の）の一方端部Ｅ１側に備わる内側保護層２１の全体を、外側から覆うように設けられる。
【００６０】
外側保護層２２は、図３に示すように、周囲に微粒子２２ｆからなる多数の微細な凸部が離散的に形成された多数の粗粒子２２ｃが、直接にまたは微粒子２２ｆを介して連接した構成を有する。
【００６１】
粗粒子２２ｃの粒子径は５．０μｍ〜４０μｍであり、微粒子２２ｆの粒子径は１０ｎｍ以上１．０μｍ以下である。また、粗粒子２２ｃの微粒子２２ｆに対する重量比（粗粒子／微粒子）は３〜３５である。加えて、凸部の大きさ（粗粒子２２ｃの表面からの高さ）は最大でも１．０μｍのナノレベルであり、好ましくは５００ｎｍ以下である。また、凸部同士の平均間隔は１００ｎｍ〜１０００ｎｍ程度である。
【００６２】
粗粒子２２ｃの材質としては、アルミナ、スピネル、チタニア、ジルコニア、マグネシア、ムライト、コージェライト等の高温の排ガス中で化学的に安定な酸化物が例示される。複数の酸化物の混合物であってもよい。
【００６３】
微粒子２２ｆの材質についても、アルミナ、スピネル、チタニア、ジルコニア、マグネシア、ムライト、コージェライト等の高温の排ガス中で化学的に安定な酸化物が例示される。複数の酸化物の混合物であってもよい。
【００６４】
これらの要件をみたして構成される外側保護層２２は、外部から到達したガスについては粒子間（大部分は微粒子２２ｆからなる凸部の間）に適度に形成された間隙ｇを通過させることが可能な、多孔質層としての性質を有する。
【００６５】
係る場合の外側保護層２２の気孔率は、５％〜５０％であるのが好ましい。さらには、内側保護層２１の気孔率よりも外側保護層２２の気孔率の方が小さいことが好ましい。係る場合、外側保護層２２と下地層たる内側保護層２１との間に、いわゆるアンカー効果が作用する。係るアンカー効果が作用することにより、センサ素子１０においては、その使用時に外側保護層２２と素子基体１との熱膨張率の差に起因して外側保護層２２が素子基体１から剥離することが、より好適に抑制される。
【００６６】
加えて、外側保護層２２においては、粗粒子２２ｃの周囲に微粒子２２ｆによる多数の微細な凸部が備わる、マイクロ構造とナノ構造との階層構造を有することで、いわゆるロータス効果により、層表面が高い撥水性を奏するようになっている。
【００６７】
図４は、外側保護層２２におけるロータス効果について説明するための図である。図４（ａ）は、本実施の形態に係る外側保護層２２の表面に数μｍ程度の大きさの水滴ｄｐが付着した場合を示しており、図４（ｂ）は、従来のセンサ素子が具備するような、μｍオーダーのサイズを有する粗粒子２２ｃのみにて形成された層の表面に、同様の水滴ｄｐが付着した場合を示している。
【００６８】
両者を対比すると、前者の場合、水滴ｄｐは主に微粒子２２ｆからなるナノサイズの凸部と接するのに対し、後者の場合、水滴ｄｐは粗粒子２２ｃと接することになる。前者の接触角の方が後者の接触角より大きいことから、後者の場合、水滴ｄｐがその形状を保てずに破壊しやすいのに対し、前者の場合は、水滴ｄｐの表面張力は維持される。すなわち、水滴ｄｐの形状は保たれる。換言すれば、図４（ａ）に示す外側保護層２２の表面は優れた撥水性を具備してなる。これに対し、図４（ｂ）に示す従来の構成は、撥水性が悪く、破壊された水滴ｄｐに由来する水分が内部に侵入しやすくなっており、好ましくない。
【００６９】
本実施の形態に係るセンサ素子１０においては、外側保護層２２におけるこのような優れた撥水性の具備と、上述した内側保護層２１の気孔ｐの微細化との組み合わせにより、水分が素子内部に浸入することが、より好適に抑制される。すなわち、本実施の形態に係るセンサ素子１０は、従来に比して、被水割れが生じにくい、耐被水性の点で優れたものとなっている。
【００７０】
なお、内側保護層２１の気孔率が外側保護層２２の気孔率より大きい場合、内側保護層２１は、外側保護層２２や主面保護層１７０に比して高い断熱性を有することとなる。このことも、センサ素子１０の耐被水性の向上に資するものとなっている。
【００７１】
＜センサ素子の製造プロセス＞
次に、上述のような構成および特徴を有するセンサ素子１０を製造するプロセスの一例について説明する。図５は、センサ素子１０を作製する際の処理の流れを示す図である。
【００７２】
素子基体１の作製に際しては、まず、ジルコニアなどの酸素イオン伝導性固体電解質をセラミックス成分として含み、かつ、パターンが形成されていないグリーンシートであるブランクシート（図示省略）を、複数枚用意する（ステップＳ１）。
【００７３】
ブランクシートには、印刷時や積層時の位置決めに用いる複数のシート穴が設けられている。係るシート穴は、パターン形成に先立つブランクシートの段階で、パンチング装置による打ち抜き処理などで、あらかじめ形成されている。なお、セラミックス体１０１の対応する部分に内部空間が形成されることになるグリーンシートの場合、該内部空間に対応する貫通部も、同様の打ち抜き処理などによってあらかじめ設けられる。また、それぞれのブランクシートの厚みは、全て同じである必要はなく、最終的に形成される素子基体１におけるそれぞれの対応部分に応じて、厚みが違えられていてもよい。
【００７４】
各層に対応したブランクシートが用意できると、それぞれのブランクシートに対してパターン印刷・乾燥処理を行う（ステップＳ２）。具体的には、各種電極のパターンや、ヒータ１５０および絶縁層１５１のパターンや、電極端子１６０のパターンや、主面保護層１７０のパターンや、図示を省略している内部配線のパターンなどが、形成される。また、係るパターン印刷のタイミングで、第一の拡散律速部１１０、第二の拡散律速部１２０、第三の拡散律速部１３０、および第四の拡散律速部１４０を形成するための昇華性材料（消失材）の塗布あるいは配置も併せてなされる。
【００７５】
各々のパターンの印刷は、それぞれの形成対象に要求される特性に応じて用意したパターン形成用ペーストを、公知のスクリーン印刷技術を利用してブランクシートに塗布することにより行う。印刷後の乾燥処理についても、公知の乾燥手段を利用可能である。
【００７６】
各ブランクシートに対するパターン印刷が終わると、グリーンシート同士を積層・接着するための接着用ペーストの印刷・乾燥処理を行う（ステップＳ３）。接着用ペーストの印刷には、公知のスクリーン印刷技術を利用可能であり、印刷後の乾燥処理についても、公知の乾燥手段を利用可能である。
【００７７】
続いて、接着剤が塗布されたグリーンシートを所定の順序に積み重ねて、所定の温度・圧力条件を与えることで圧着させ、一の積層体とする圧着処理を行う（ステップＳ４）。具体的には、図示しない所定の積層治具に積層対象となるグリーンシートをシート穴により位置決めしつつ積み重ねて保持し、公知の油圧プレス機などの積層機によって積層治具ごと加熱・加圧することによって行う。加熱・加圧を行う圧力・温度・時間については、用いる積層機にも依存するものであるが、良好な積層が実現できるよう、適宜の条件が定められればよい。
【００７８】
上述のようにして積層体が得られると、続いて、係る積層体の複数個所を切断して、それぞれが最終的に個々の素子基体１となる単位体に切り出す（ステップＳ５）。
【００７９】
続いて、得られた単位体を、１３００℃〜１５００℃程度の焼成温度で焼成する（ステップＳ６）。これにより、素子基体１が作製される。すなわち、素子基体１は、固体電解質からなるセラミックス体１０１と、各電極と、主面保護層１７０とが、一体焼成されることによって、生成されるものである。なお、係る態様にて一体焼成がなされることで、素子基体１においては、各電極が十分な密着強度を有するものとなっている。
【００８０】
以上の態様にて素子基体１が作製されると、続いて、係る素子基体１に対し、先端保護層２の形成が行われる。先端保護層２の形成は、あらかじめ用意した内側保護層用のスラリーを素子基体１における内側保護層２１の形成対象位置に塗布（ステップＳ７）し、続いて、同じくあらかじめ用意した外側保護層用のスラリーを素子基体１における外側保護層２２の形成対象位置に塗布（ステップＳ８）した後、係る態様にて塗布膜が形成された素子基体１を焼成する（ステップＳ９）ことによって行われる。
【００８１】
内側保護層形成用のスラリーおよび外側保護層形成用のスラリーの材料は、以下のように例示される。
【００８２】
骨材（内側保護層）材料および粗粒子材料（外側保護層）：アルミナ、スピネル、チタニア、ジルコニア、マグネシア、ムライト、コージェライト等の高温の排ガス中で化学的に安定である酸化物粉末；
結着材（内側保護層）材料および微粒子材料（外側保護層）：アルミナ、スピネル、チタニア、ジルコニア、マグネシア、ムライト、コージェライト等の高温の排ガス中で化学的に安定である酸化物粉末；
造孔材（内側保護層のみ）：特に指定されないが、高分子系造孔材やカーボン系粉末等が使用できる。例えば、アクリル樹脂、メラミン樹脂、ポリエチレン粒子、ポリスチレン粒子、カーボンブラック粉末、黒鉛粉末等が使用可能；
バインダー（両層共通）：特に限定されないが、焼成により得られる内側保護層２１の強度向上という点からは、無機バインダーが好ましい。例えば、アルミナゾル、シリカゾル、チタニアゾル等が使用可能；
溶媒（両層共通）：水、エタノール、ＩＰＡ（イソプロピルアルコール）などの一般的な水系、非水系の溶媒が使用可能；
分散材（両層共通）：特に限定されず、溶媒に適したものを適宜添加すればよく、例えば、ポリカルボン酸系（アンモニウム塩など）、リン酸エステル系、ナフタレンスルホン酸ホルマリン縮合系などが使用可能。
【００８３】
なお、内側保護層２１については、造孔材の粒子径を調整することで気孔径を、量を調整することで気孔率を、それぞれに調整可能である。
【００８４】
また、それぞれのスラリーを塗布する手法としては、ディップコート、スピンコート、スプレーコート、スリットダイコート、溶射、ＡＤ法、印刷法など、種々の手法を適用可能である。
【００８５】
例えば、ディップコートにより塗布を行う場合であれば、以下の条件が例示される。
【００８６】
スラリーの粘度：
外側保護層形成用：１０ｍＰａ・ｓ〜５０００ｍＰａ・ｓ；
内側保護層形成用：５００ｍＰａ・ｓ〜７０００ｍＰａ・ｓ；
引き上げ速度：０．１ｍｍ／ｓ〜１０ｍｍ／ｓ；
乾燥温度：室温〜３００℃；
乾燥時間：１分以上。
【００８７】
また、スラリー塗布後に行う焼成の条件は、以下のように例示される。
【００８８】
焼成温度：８００℃〜１２００℃；
焼成時間：０．５時間〜１０時間；
焼成雰囲気：大気。
【００８９】
上述の手順にて得られたセンサ素子１０は、所定のハウジングに収容され、ガスセンサ１００の本体（図示せず）に組み込まれる。
【００９０】
以上、説明したように、本実施の形態によれば、ガスセンサのセンサ素子のうち、ガス導入口が備わる側の端部近傍部分に、外側保護層と内側保護層の２層からなる先端保護層を設ける場合において、内側保護層の気孔率を３０％〜８５％であって外側保護層の気孔率よりも大きな値とし、かつ、平均細孔径を０．５μｍ以上５．０μｍ以下とすることで、外側保護層の耐被水性に差異がない場合であっても、平均細孔径が５．０μｍを超える場合に比してセンサ素子における耐被水性が高められる。例えば、外側保護層に撥水性を具備させた場合には、内部への水の浸入が好適に抑制されたセンサ素子を実現される。
【００９１】
＜変形例＞
上述の実施の形態においては、３つの内部空室を備えたセンサ素子を対象としているが、センサ素子が３室構造であることは必須ではない。すなわち、センサ素子の外側保護層を、ロータス効果により撥水する層とする態様は、内部空室が２つあるいは１つのセンサ素子にも適用可能である。
【００９２】
上述の実施の形態においては、内側保護層形成用のスラリーの塗布と、外側保護層形成用のスラリーの塗布とを行った後に、焼成を行い、２つの保護層を同時に形成しているが、これに代わり、内側保護層形成用のスラリーを塗布した時点でいったん焼成を行って内側保護層を形成したうえで、外側保護層形成用のスラリーを塗布して焼成を行い、外側保護層を形成する態様であってもよい。
【００９３】
また、ガスセンサのセンサ素子における先端保護層を外側保護層と内側保護層の２層構成とし、内側保護層の気孔率を３０％〜８５％であって外側保護層の気孔率よりも大きな値とし、かつ、平均細孔径を０．５μｍ以上５．０μｍ以下とすることで、センサ素子の耐被水性を高める態様は、上述した構成の限界電流型の長尺板状のセンサ素子に限らず、また、検知対象ガス成分の検知部が素子の内部に存在するか外部に対し露出して存在するかに関わらず、被水割れが生じ得る種々のセラミックス製のセンサ素子に対し適用が可能である。ひいては、センサ素子のみならずセラミックス構造体一般において、適用されてもよい。なお、被水割れが問題とならないセンサ素子さらにはセラミックス構造体であっても、高強度化や高断熱化が望まれる場合であれば、本実施の形態と同様の構成が、適用されてよい。
【００９４】
当然ながら、セラミックス構造体一般の保護層を、上述のような外側保護層と内側保護層の２層構成とするにあたって、その下地層がセンサ素子としての構造を有している必要はない。
【００９５】
また、本発明のセラミックス構造体、すなわち、外側保護層と内側保護層の２層からなる保護層を有し、内側保護層の気孔率を３０％〜８５％であって外側保護層の気孔率よりも大きな値とし、かつ、平均細孔径を０．５μｍ以上５．０μｍ以下とするセラミックス構造体は、センサ素子１０以外の他の用途に用いられてもよい。例えば、高い耐熱衝撃性が求められる焼成用セッターとして、上記の保護層を有するセラミックス構造体を用いることが可能である。
【実施例】
【００９６】
内側保護層２１の平均細孔径が相異なるセンサ素子を作製することを意図して、内側保護層用のスラリーを作製する際に加える造孔材の粒子径を違えた１７種類の内側保護層用のスラリーを作製し、それぞれを用いて内側保護層２１を形成することで、１７種類のセンサ素子１０（試料Ｎｏ．１〜Ｎｏ．１７）を作製した。【００９７】
その際、Ｎｏ．１〜Ｎｏ．１０の試料については、番号順に造孔材の粒子径を大きくするとともに、Ｎｏ．１の試料については気孔率が２０％程度となり、Ｎｏ．２の試料については気孔率が３５％程度となり、Ｎｏ．３〜１０の試料については気孔率が５０％以上６０％以下となることを想定して、造孔材の量を調整した。一方、Ｎｏ．１１〜１７の試料については、番号順にセンサ素子の作製に用いた造孔材の粒子径を大きくするとともに、気孔率が６０％以上７０％以下となることを想定して、造孔材の量を調整した。【００９８】
具体的には、まず、それぞれの試料について、内側保護層用のスラリーを作製するべく、骨材の材料としてのアルミナ板状粒子（平均粒子径６μｍ）の粉末と、結合材の材料としてのチタニア微粒子（平均粒子径０．２５μｍ）の粉末とを、両者の重量比が粗粒子粉末：微粒子粉末＝１：１になるよう秤量した。これらの粉末と、無機バインダーとしてのアルミナゾルと、造孔材として、それぞれの粒子径のアクリル樹脂と、溶媒としてのエタノールとを、ポットミルにより混合し、４種類の内側保護層用のスラリーを得た。アルミナゾルの混合量はアルミナ粉末とチタニア粉末との総重量の１０ｗｔ％とした。【００９９】
また、外側保護層用のスラリーを作製するべく、粗粒子粉末としてのスピネル粉末（平均粒子径２０μｍ）と、微粒子粉末としてマグネシア粉末（平均粒子径０．０５μｍ）とを、両者の重量比が粗粒子粉末：微粒子粉末＝２０：１になるよう秤量した。これらの粉末と、無機バインダーとしてのアルミナゾルと、分散剤としてのポリカルボン酸アンモニウム塩と、溶媒としての水とを自公転ミキサーにより混合し、外側保護層形成用のスラリーを得た。アルミナゾルの混合量はアルミナ粉末とチタニア粉末との総重量の１０ｗｔ％とした。また、ポリカルボン酸アンモニウム塩の混合量は、微粒子粉末の重量の４ｗｔ％とした。【０１００】
上述の態様にて作製した１７種類の内側保護層用のスラリーについてそれぞれ、公知の手法にてあらかじめ作製しておいた素子基体１における内側保護層２１の形成対象位置に対し、ディップコートにて３００μｍの厚みに塗布した。その後、２００℃に設定した乾燥機中で、１時間乾燥させた。【０１０１】
次いで、上述の態様にて作製した外側保護層用のスラリーを、係る乾燥後のそれぞれの素子基体１における外側保護層２２の形成対象位置に対し、ディップコートにて３００μｍの厚みに塗布した。その後、２００℃に設定した乾燥機中で、１時間乾燥させた。【０１０２】
最後に、大気中において、焼成温度を１１００℃として３時間の焼成を行い、内側保護層２１と外側保護層２２を備えた１７種類のセンサ素子１０（Ｎｏ．１〜Ｎｏ．１７）を完成させた。【０１０３】
得られた１７種類のセンサ素子１０についてそれぞれ、外側保護層２２をＳＥＭにより観察したところ、いずれにおいても、周囲に微粒子２２ｆからなる多数の微細な凸部が離散的に形成された粗粒子２２ｃが、微粒子２２ｆを介して焼結した構成が、確認された。凸部の大きさはおおよそ５０ｎｍ〜５００ｎｍ程度であり、凸部同士の間隔は１００ｎｍ〜１０００ｎｍ程度であった。【０１０４】
また、ＥＤＳ（エネルギー分散型Ｘ線分光器）とＸＲＤ（Ｘ線回折装置）による組成分析により、粗粒子２２ｃがスピネルであり、微粒子２２ｆがマグネシアであることも確認された。【０１０５】
以上の結果は、外側保護層２２については、Ｎｏ．１〜Ｎｏ．１７のセンサ素子１０の間で顕著な差異はないことを示している。【０１０６】
さらに、Ｎｏ．１〜Ｎｏ．１７のセンサ素子１０についてそれぞれ、内側保護層２１を露出させ、露出面についてのＳＥＭ像に基づいて、内側保護層２１の気孔率を算出した。【０１０７】
また、当該露出面を対象として、画像解析により平均細孔径を測定した。【０１０８】
加えて、Ｎｏ．１〜Ｎｏ．１７のセンサ素子１０についてそれぞれ、耐被水性試験を行った。【０１０９】
具体的にはまず、ヒータ１５０に通電して、センサ素子１０を加熱状態としたうえで、大気雰囲気中で、センサ素子１０の各ポンプセルさらにはセンサセル作動させて、第一の内部空室内１０２内の酸素濃度を所定の一定値に保つように制御し、主ポンプセルＰ１におけるポンプ電流Ｉｐ０が安定する状況を得た。【０１１０】
そして、係る状況のもと、外側保護層２２に対し所定量の水滴を滴下し、係る滴下の前後におけるポンプ電流Ｉｐ０の変化が所定の閾値を超えるか否かを確認した。ポンプ電流Ｉｐ０の変化が閾値を超えなかった場合、滴下量を増やして係る確認を繰り返した。最終的にポンプ電流Ｉｐ０の変化が閾値を超えたときの滴下量を、限界被水量と定義し、係る限界被水量の値の大小に基づいて、耐被水性の良否を判定した。具体的には、限界被水量が２０μＬ以上であった場合、センサ素子１０は、優れた耐被水性を有しているとみなした。特に、限界被水量が３０μＬ以上であった場合は、極めて優れた耐被水性を有しているとした。【０１１１】
なお、この試験では、ポンプ電流Ｉｐ０の変化を、素子基体１におけるクラックの発生の有無の判断基準として用いている。これは、外側保護層２２への水滴の滴下（付着）に起因する熱衝撃によって素子基体１にクラックが生じると、酸素が該クラック部分を通過して第一の内部空室１０２内に流入することにより、ポンプ電流Ｉｐ０の値が大きくなる、という因果関係があることを利用している。【０１１２】
また、耐被水性試験の実施中には、先端保護層２にクラックやハガレ（剥離）が生じていないか、目視による確認も併せて行った。【０１１３】
さらに、上述した１７種類の内側保護層用のスラリーの一部（具体的にはＮｏ．１、Ｎｏ．３、Ｎｏ．５、Ｎｏ．６、Ｎｏ．８、Ｎｏ．１０、Ｎｏ．１１、および、Ｎｏ．１３〜Ｎｏ．１６の１１種類）についてそれぞれ、作製時と同じ条件で乾燥さらには脱脂・焼成することにより、直径が１０ｍｍで厚みが１ｍｍのペレットを作製した。得られた１１種類のペレットを対象に、室温での熱伝導率を求めた。【０１１４】
具体的には、作製したそれぞれのバルク体について、水銀ポロシメータにより密度を測定し、ＤＳＣ（Differential scanning calorimetry：示差走査熱量測定）法にて比熱を測定し、レーザフラッシュ法で熱拡散率を測定したうえで、
熱伝導率＝熱拡散率×比熱×密度
なる関係式より熱伝導率を算出した。【０１１５】
得られた値は、擬似的に、１１種類のセンサ素子１０の内側保護層２１についての室温での熱伝導率とみなすことができる。以下、熱伝導率とは室温での値を指し示すものとする。本実施例では、係る熱伝導率の値の大小に基づいて、内側保護層の断熱性の程度を判定した。【０１１６】
具体的には、熱伝導率が０．６Ｗ／ｍ・Ｋ以下であった場合、内側保護層は、優れた断熱性を有しているとみなした。特に、熱伝導率が０．３Ｗ／ｍ・Ｋ以下であった場合は、極めて優れた断熱性を有しているとした。【０１１７】
表１に、Ｎｏ．１〜Ｎｏ．１７のセンサ素子１０についての、内側保護層２１の平均細孔径と、気孔率と、耐被水性試験中の内側保護層２１におけるクラックおよび剥離の発生の有無と、限界被水量（表１では「耐被水性」）の評価結果と、算出したものについては熱伝導率の評価結果とを、一覧して示す。また、図６は、平均細孔径を横軸とし、気孔率を縦軸として、表１に示したＮｏ．１〜Ｎｏ．１７のセンサ素子１０についての測定結果をプロットした図である。【０１１８】
【表１】
2020067318.tif 000003
【０１１９】
なお、表１の「耐被水性」欄および図６においては、耐被水性が極めて良好であると判断される、限界被水量が３０μＬ以上の試料に、「◎」（二重丸印）を付している。また、耐被水性が良好であると判断される、限界被水量が２０μＬ以上３０μＬ未満の試料には、「〇」（丸印）を付している。そして、いずれにも該当しない、限界被水量が２０μＬ未満の試料には、「×」（バツ印）を付している。【０１２０】
また、表１の「熱伝導率」欄においては、断熱性が極めて良好であると判断される、０．３Ｗ／ｍ・Ｋ以下の試料に、「◎」（二重丸印）を付している。また、断熱性が良好であると判断される、０．３Ｗ／ｍ・Ｋ以上０．６Ｗ／ｍ・Ｋ未満の試料には、「〇」（丸印）を付している。そして、いずれにも該当しない、０．６Ｗ／ｍ・Ｋ以上の試料には、「×」（バツ印）を付している。【０１２１】
表１からわかるように、Ｎｏ．１〜Ｎｏ．１０の試料の間、および、Ｎｏ．１１〜１７の試料の間では、番号が大きいほど、つまりは造孔材の粒子径を大きくした試料ほど、内側保護層２１の平均細孔径も大きくなった。【０１２２】
また、気孔率についても概ね想定の通りとなった。以下、５０％以上６０％未満の気孔率が得られたＮｏ．３〜１０の試料を第１試料群と称し、６０％以上７０％以下の気孔率が得られたＮｏ．１１〜１７の試料を第２試料群と称する。なお、第１試料群および第２試料群のいずれにおいても、気孔率と平均細孔径との間には特段の相関は認められなかった。【０１２３】
次に、「耐被水性」についてみれば、Ｎｏ．１、Ｎｏ．１０、およびＮｏ．１７の試料を除いて、良好あるいは極めて良好な結果が得られた。【０１２４】
特に、第１試料群では、内側保護層の平均細孔径が小さいものほど良好であるという結果が得られた。具体的には、平均細孔径がそれぞれ０．７μｍ、１．１μｍと第１試料群の中で１番目および２番目に小さいＮｏ．３およびＮｏ．４の試料については、耐被水性が極めて良好と判定された一方、平均細孔径が５．５μｍと第１試料群において最大であったＮｏ．１０の試料については、耐被水性の値は２０μＬを下回り、かつ、係る試料のみ、耐被水性試験中にクラックや剥離の発生が目視にて確認された。【０１２５】
また、第２試料群においても第１試料群と同様に、内側保護層の平均細孔径が小さいものほど、耐被水性が良好であるという結果が得られた。ただし、第２試料群では、耐被水性が極めて良好であると判断された平均細孔径の範囲が、第１試料群の場合よりも広い０６μｍ〜３．４μｍとなった。具体的には、Ｎｏ．１１〜１５の試料が当該範囲に属している。また、平均細孔径が５．０μｍであったＮｏ．１６の試料についても、耐被水性は良好と判断された。そして、平均細孔径が９．４μｍと第２試料群において最大であったＮｏ．１７の試料のみ、耐被水性の値は２０μＬを下回ったが、耐被水性試験中のクラックや剥離の発生が、目視で確認されることはなかった。【０１２６】
以上の傾向は、図６から総合的に把握される。すなわち、図６によれば、内側保護層２１の平均細孔径が小さいセンサ素子１０ほど、また、内側保護層２１の気孔率が大きいセンサ素子１０ほど、より優れた耐被水性を有する傾向があることが確認される。【０１２７】
さらには、平均細孔径を０．６μｍ〜３．４μｍとした場合には、気孔率を平均細孔径に応じた適宜の値とすることにより、耐被水性が極めて良好なセンサ素子１０が実現されること、および、気孔率を５０％以上７０％以下とした場合には、平均細孔径を気孔率に応じた適宜の値とすることにより、耐被水性が極めて良好なセンサ素子１０が実現されることが、確認される。【０１２８】
より詳細には、平均細孔径を０．６μｍ〜３．４μｍとし、気孔率を６０％以上７０％以下とした場合に、耐被水性が極めて良好なセンサ素子１０が実現されることが、確認される。【０１２９】
さらに、表１の「熱伝導率」については、気孔率が同程度である第１試料群に属する試料同士、および、第２試料群に属する試料同士で比較した場合、いずれにおいても概ね、平均細孔径が小さい試料ほど値が小さい傾向があることが確認された。【０１３０】
また、第１試料群と第２試料群とを対比すると、第２試料群の方が第１試料群の場合よりも、熱伝導率が小さいと判定される平均細孔径の範囲が広い傾向があることも、確認された。平均細孔径が全試料中最小の０．２μｍでかつ気孔率も全試料中最小の２０％であったＮｏ．１の試料における熱伝導率が大きいことも含め、内側保護層については、気孔率が高いほど熱伝導率が小さく、気孔率が同程度であれば、平均細孔径が小さいほど熱伝導率が小さい傾向があるということができる。【０１３１】
これらの結果と、耐被水性についての測定結果をも併せ考えると、３０％〜８５％なる範囲の中で気孔率を高めるとともに、０．５μｍ〜５．０μｍなる範囲の中で平均細孔径を小さくすることによって、熱伝導率を小さくすることで、断熱性を高めたセンサ素子１０ほど、耐被水性が優れていることが、確認される。【０１３２】
以上の結果は、センサ素子１０においては、内側保護層２１の形成条件（具体的には造孔材の粒子径）を違えることで、外側保護層２２の形成態様や内側保護層の気孔率に差異がなかったとしても、耐被水性には違いが生じることを示している。具体的には、内側保護層２１の気孔率を３０％〜８５％とし、かつ、平均細孔径を０．５μｍ以上５μｍ以下とした場合には、センサ素子１０において限界被水量が２０μＬ以上という優れた耐被水性を実現可能であることを、示している。とりわけ、平均細孔径を０．６μｍ〜３．４μｍとし、気孔率を６０％以上７０％以下とした場合に、限界被水量が３０μＬ以上という、耐被水性が極めて良好なセンサ素子１０が実現されることを、示している。
【図１】
2020067318.tif 000004
【図２】
2020067318.tif 000005
【図３】
2020067318.tif 000006
【図４】
2020067318.tif 000007
【図５】
2020067318.tif 000008
【図６】
2020067318.tif 000009
【国際調査報告】
2020067318.tif 000010
2020067318.tif 000011
2020067318.tif 000012
2020067318.tif 000013